(57)【要約】【課題】剛性が高く、しかも損傷が軽減でき、かつ引き抜きがよい。【解決手段】最内層に設けられた遮光性物性と、滑剤と、酸化防止剤と、帯電防止剤とを含有するエチレン・α−オレフィン共重合体樹脂を主成分とする遮光性・滑性ポリオレフィン樹脂系フィルム層と、最外層に設けられたナイロンフィルム層と、前記遮光性・滑性ポリオレフィン樹脂系フィルム層と前記ナイロンフィルム層との間に介在されたアルミニウム箔層とを有する写真感光材料包装材料であり、前記写真感光材料包装材料の総厚さが８５μｍ以下である。  また、写真感光材料包装体は、写真感光材料包装材料で形成された防湿遮光袋と、前記防湿遮光袋に収納された複数枚積重されたシート状熱現像写真感光材料とこのシート状熱現像写真感光材料を保護するトレー状の保護部材とを有し、前記防湿遮光袋の引き抜き方向と前記トレー状の保護部材の保護壁が交差する。【選択図】図１
2005275196.tif 000002
【特許請求の範囲】
【請求項１】
最内層に設けられた遮光性物性と、滑剤と、酸化防止剤と、帯電防止剤とを含有するエチレン・α−オレフィン共重合体樹脂を主成分とする遮光性・滑性ポリオレフィン樹脂系フィルム層と、
最外層に設けられたナイロンフィルム層と、
前記遮光性・滑性ポリオレフィン樹脂系フィルム層と前記ナイロンフィルム層との間に介在されたアルミニウム箔層とを有する写真感光材料包装材料であり、  前記写真感光材料包装材料の総厚さが８５μｍ以下であることを特徴とする写真感光材料包装材料。
【請求項２】
前記アルミニウム箔層の厚みは７μｍ以上であることを特徴とする請求項１に記載の写真感光材料包装材料。
【請求項３】
前記エチレン・α−オレフィン共重合体樹脂が、メタロセン触媒を用いて合成された樹脂、または、密度が０．９１５以下の超低密度オレフィン樹脂によって構成されていることを特徴とする請求項１または請求項２に記載の写真感光材料包装材料。
【請求項４】
請求項１乃至請求項３のいずれか１項に記載の写真感光材料包装材料で形成された防湿遮光袋と、
前記防湿遮光袋に収納された複数枚積重されたシート状熱現像写真感光材料とこのシート状熱現像写真感光材料を保護するトレー状の保護部材とを有し、
前記防湿遮光袋の引き抜き方向と前記トレー状の保護部材の保護壁が交差することを特徴とする写真感光材料包装体。
【発明の詳細な説明】
【技術分野】
【０００１】
この発明は、Ｘレイフィルム等の写真感光材料の包装に用いる写真感光材料包装材料及び写真感光材料包装体に関するものである。
【背景技術】
【０００２】
このような写真感光材料包装材料として、特開２００１−１２５２２８号公報には、アルミニウム箔に接着剤層を用いて積層された二軸延伸ポリアミド樹脂フィルム層を持つ包装材料が提案されている。また、特許第２９４６４４４号公報には、写真性に悪影響を与える物質１％以下、酸化防止剤残留物０．００１〜３５重量％を含み、内面の摩擦係数が０．６以下であるバリアが提案されている。また、シート状熱現像写真感光材料を保護するトレー状の保護部材としては、特開２００３−５７７９０号公報において言及されている。
【特許文献１】特開２００１−１２５２２８号公報（第１頁〜第４１頁、図１〜図９）
【特許文献２】特許第２９４６４４４号公報（第１頁〜第２２頁、図１〜図７）
【特許文献３】特開２００３−５７７９０号公報（第１頁〜第１０頁、図１〜図４）
【発明の開示】
【発明が解決しようとする課題】
【０００３】
ところで、特許文献１で提案された包装材料は、物理強度、その高い剛性により柔軟性がなく工場での取扱の適性、そして保存性が不十分であった。特許文献２において提案された包装材料はヒートシールによる完全密封性が不可能であり、それに加え、シート状熱現像写真感光材料の長期保存性が劣るものであった。また、これらの包装材料においてアルミニウム箔層を持った包装袋は、その剛性のために装置の引き抜き性だけではなく、装置によって包装袋を巻き取った後においても、その剛性によってかさばり、廃棄においても問題となった。
【０００４】
この発明は、以上の問題点を解決し、強靭で、しかも、振動による損傷が軽減でき、かつ引き抜きがよい写真感光材料包装材料及び写真感光材料包装体を提供することを目的としている。
【課題を解決するための手段】
【０００５】
前記課題を解決し、かつ目的を達成するために、この発明は、以下のように構成した。
【０００６】
請求項１に記載の発明は、最内層に設けられた遮光性物性と、滑剤と、酸化防止剤と、帯電防止剤とを含有するエチレン・α−オレフィン共重合体樹脂を主成分とする遮光性・滑性ポリオレフィン樹脂系フィルム層と、
最外層に設けられたナイロンフィルム層と、
前記遮光性・滑性ポリオレフィン樹脂系フィルム層と前記ナイロンフィルム層との間に介在されたアルミニウム箔層とを有する写真感光材料包装材料であり、  前記写真感光材料包装材料の総厚さが８５μｍ以下であることを特徴とする。  請求項２に記載の発明は、前記アルミニウム箔層の厚みは７μｍ以上であることを特徴とする。
【０００７】
請求項３に記載の発明は、前記エチレン・α−オレフィン共重合体樹脂が、メタロセン触媒を用いて合成された樹脂、または、密度が０．９１５以下の超低密度オレフィン樹脂によって構成されていることを特徴とする。
【０００８】
請求項４に記載の発明は、請求項１乃至請求項３のいずれか１項に記載の写真感光材料包装材料で形成された防湿遮光袋と、
前記防湿遮光袋に収納された複数枚積重されたシート状熱現像写真感光材料とこのシート状熱現像写真感光材料を保護するトレー状の保護部材とを有し、
前記防湿遮光袋の引き抜き方向と前記トレー状の保護部材の保護壁が交差することを特徴とする。
【発明の効果】
【０００９】
前記構成により、この発明は、以下のような効果を有する。
【００１０】
請求項１に記載の発明では、アルミニウム箔を用いることで、写真感光材料包装材料は極めて高い防湿性、酸素バリア性を有するが、写真感光材料包装体として用いる時に、振動によるピンホールの発生、引き抜き性において、問題があった。引き抜き性に関しては、特許第２９４６４４４号にあるように包装体の内面の摩擦係数を低下させることでの解決が図られてきたが、今回、むしろ、包装体の厚みを極めて薄くし、剛性を低下させることにより、引き抜き性のみでなく、ピンホールの発生も低下することが判明した。しかも使用後のかさばりを抑えて廃棄特性などにおいても十分な性能を有する。
【００１１】
請求項２に記載の発明では、アルミニウム箔層の厚みは７μｍ以上であり、優れた防湿性、酸素バリア性を有する。
【００１２】
請求項３に記載の発明では、エチレン・α−オレフィン共重合体樹脂が、メタロセン触媒を用いて合成された樹脂、または、密度が０．９１５以下の超低密度オレフィン樹脂によって構成され、剛性が高く引き抜き性が向上し、さらに使用後のかさばりを抑えることができる。
【００１３】
請求項４に記載の発明では、請求項１乃至請求項３のいずれか１項に記載の写真感光材料包装材料で形成された防湿遮光袋の引き抜き方向とトレー状の保護部材の保護壁が交差し、防湿遮光袋を引き抜くときに保護壁と接触するが、この接触によって防湿遮光袋が損傷することが軽減できる。しかも、防湿遮光袋が薄くて強度があり、円滑に引き抜くことができて引き抜き特性が向上し、使用後の廃棄特性などにおいてもかさばらず十分な性能を有する。
【発明を実施するための最良の形態】
【００１４】
以下、この写真感光材料包装材料及び写真感光材料包装体の実施の形態について説明するが、この発明は、この実施の形態に限定されない。また、この発明の実施の形態は、発明の最も好ましい形態を示すものであり、この発明の用語はこれに限定されない。
【００１５】
図１は写真感光材料包装材料の層構成を示す図である。この実施の形態の写真感光材料包装材料１は、最内層に設けられた遮光性物性と、滑剤と、酸化防止剤と、帯電防止剤とを含有するエチレン・α−オレフィン共重合体樹脂を主成分とする遮光性・滑性ポリオレフィン樹脂系フィルム層１１と、最外層に設けられたナイロンフィルム層１２と、遮光性・滑性ポリオレフィン樹脂系フィルム層１１とナイロンフィルム層１２との間に介在されたアルミニウム箔層１３とを有し、この写真感光材料包装材料１の総厚さＴが８５μｍ以下である。
【００１６】
この実施の形態の写真感光材料包装材料１ではアルミニウム箔１２を用いることで、写真感光材料包装材料１は極めて高い防湿性、酸素バリア性を有するが、写真感光材料包装体として用いる時に、振動におけるピンホールの発生や引き抜き性において、問題が多いものであったがピンホールを防ぐために層厚を薄くすることで、引き抜き性が向上し、使用後のかさばりを抑えて廃棄特性などにおいても十分な性能を有する。
【００１７】
また、アルミニウム箔層１３の厚みは７μｍ以上であり、優れた防湿性、酸素バリア性を有する。また、エチレン・α−オレフィン共重合体樹脂が、メタロセン触媒を用いて合成された樹脂、または、密度が０．９１５以下の超低密度オレフィン樹脂によって構成され、遮光性・滑性ポリオレフィン樹脂系フィルム層１１は、強靭であり、かつ引き抜き性がよく、さらに使用後のかさばりを抑えることができる。
【００１８】
図２は写真感光材料包装体の断面図である。この実施の形態の写真感光材料包装体２０は、図１に示す写真感光材料包装材料１で形成された防湿遮光袋２１と、防湿遮光袋２１に収納された複数枚積重されたシート状熱現像写真感光材料２２とこのシート状熱現像写真感光材料２２を保護するトレー状の保護部材２３とを有し、防湿遮光袋の引き抜き方向Ａとトレー状の保護部材２３の保護壁２３ａが交差する。
【００１９】
図３はトレー状の保護部材の斜視図である。この実施の形態のトレー状の保護部材２３は、保護壁２３ａ、保護部材本体２３ｂを有する。保護壁２３ａは保護部材本体２３ｂの４箇所に形成され、この保護壁２３ａで保護部材本体２３ｂに複数枚積重されたシート状熱現像写真感光材料２２を保持する。
【００２０】
図４は防湿遮光袋の平面図である。この実施の形態の２１は、図４（ａ）、図４（ｂ）に示すように形成される。図４（ａ）の実施の形態では、１枚のシート状の写真感光材料包装材料１を中央部で折り返し、折り返した先端側を重ね合わせヒートシール部２１ａを設けて閉じ、開口する一方側１ａに複数の係合孔２１ｂを形成し、この係合孔２１ｂの周りにヒートシール部２１ｃを設け、さらにヒートシール部２１ｃの両側にヒートシール部２１ｄ，２１ｅを設けて閉じ、防湿遮光袋２１を作製する。この防湿遮光袋２１は、他方１ｂが開口しており、この開口からトレー状の保護部材２３に複数枚積重されたシート状熱現像写真感光材料２２を収納し、ヒートシール部２１ｆを設けて開口を閉じ、三方シール方式である。
【００２１】
図４（ｂ）の実施の形態では、１枚のシート状の写真感光材料包装材料１を両側部で折り返し、折り返した先端側を重ね合わせて中央部にヒートシール部２１ａを設けて閉じ、開口する一方側１ａに複数の係合孔２１ｂを形成し、この係合孔２１ｂの周りにヒートシール部２１ｃを設け、さらにヒートシール部２１ｃの両側にヒートシール部２１ｄ，２１ｅを設けて閉じ、防湿遮光袋２１を作製する。この防湿遮光袋２１は、他方１ｂが開口しており、この開口からトレー状の保護部材２３に複数枚積重されたシート状熱現像写真感光材料２２を収納し、ヒートシール部２１ｆを設けて開口を閉じる、センターシール方式である。
【００２２】
図５は写真感光材料包装体からシート状熱現像写真感光材料を取り出す状態を示す図であり、図５（ａ）は巻き取り開始、図５（ｂ）は巻き取り途中、図５（ｃ）は巻き取り終了を示す。図５（ａ）の巻き取り開始では、写真感光材料包装体２０を装置にセットし、巻き取り軸３０を防湿遮光袋２１の係合孔２１ｂに係合する。その後、防湿遮光袋２１の巻き取り軸３０と反対側をカッター３１で切断して開口し、巻き取り軸３０を回転して防湿遮光袋２１を引き抜き方向Ａに引く。
【００２３】
図５（ｂ）の巻き取り途中では、巻き取り軸３０を回転することで、防湿遮光袋２１が巻き取り軸３０に巻き取られる。図５（ｃ）の巻き取り終了では、防湿遮光袋２１の全部が巻き取り軸３０に巻き取られると、シート状熱現像写真感光材料２２が防湿遮光袋２１から取り出される。
【００２４】
この写真感光材料包装体２０では、写真感光材料包装材料１で形成された防湿遮光袋の引き抜き方向Ａとトレー状の保護部材２３の保護壁２３ａが交差し、防湿遮光袋２１を引き抜くときに保護壁２３ａと接触するが、この接触によって防湿遮光袋２１が損傷することが軽減される。しかも、防湿遮光袋２１が薄くて強度があり、円滑に引き抜くことができて引き抜き特性が向上し、使用後の廃棄特性などにおいてもかさばらず十分な性能を有する。
［実施例］
以下、写真感光材料包装材料及び写真感光材料包装体の実施例を示す。
［実施例１］
写真感光材料包装材料の層構成を図６に示す。
（１）最外層が厚さ１２μｍの延伸ナイロンフィルム層
（２）１２μｍの低圧法ホモポリエチレン層
（３）７μｍのアルミニウム箔層（マット面を内側）層
（４）１８μｍの低圧法ホモポリエチレン層
（５）最内層にそれぞれ４５μｍ、４０μｍ、３５μｍ、３０μｍの四種類のメタロセン重合によるエチレン−ヘキセン共重合樹脂にカーボンブラック（商品名ＰＥＸ９８６０  ２０  束京インキ製）３重量％を遮光剤として用い、スリップ剤（ＢＢ３５  出光石油化学製）として３重量％、帯電防止剤（商品名ＰＥＸ１３８５  東京インキ製）３重量％からなる層
これを用いて、総厚９４μｍ、８９μｍ、８４μｍ、７９μｍ四種類の三方シールの写真感光材料包装材料を作成した。
【００２５】
この写真感光材料包装材料を用いて、コニカミノルタエムジー株式会社ＭＥＤＩＣＡＬＦＩＬＭ  ３５×４３（１４×１７）半切を真空包装機を用いて７３〜７４ｋｐａの範囲で包装し、写真感光材料包装体を作製した。これをコニカミノルタエムジー製ＤＲＹＰＲＯ７５２にトルク測定器（ＫＹＯＷＡ製、測定範囲２０ｋｇｆｍまで）を用いて、それぞれ１０サンプルを巻き取った。結果、表１に示すように、９４μｍ、８９μｍはトルク測定範囲を逸脱する値を示した。
表１
2005275196.tif 000003
【００２６】
また、ＪＩＳＺ０２００に準拠して、出荷条件で振動テストを行い損傷の程度を目視確認した。結果を表２に示しが、写真感光材料包装材料の総厚さが８５μｍ以下であると、トルク測定範囲であり、かつ損傷も少なかった。
表２
2005275196.tif 000004
【００２７】
［実施例２］
写真感光材料包装材料の層構成を図７に示す。
（１）最外層が厚さ１５μｍの延伸ナイロンフィルム層
（２）中間層に７μｍのアルミニウム箔層（マット面を内側）
（３）２０μｍの低圧法ホモポリエチレン層
（４）最内層に５０μｍ、４５μｍ、４０μｍのメタロセン重合によるエチレン−ヘキセン共重合樹脂にカーボンブラック（商品名ＰＥＸ９８６０  ２０束京インキ製）３重量％を遮光剤として用い、スリップ剤（ＢＢ３５出光石油化学製）として３重量％、帯電防止剤（商品名ＰＥＸ１３８５東京インキ製）３重量％からなる層
これを用いて、９２μｍ、８７μｍ、８２μｍの三種類の三方シールの写真感光材料包装材料を作成した。
【００２８】
この写真感光材料包装材料を用いて、コニカミノルタエムジー株式会社ＭＥＤＩＣＡＬＦＩＬＭ３５×４３（１４×１７）半切を真空包装機を用いて７３〜７４ｋｐａの範囲で包装し、写真感光材料包装体を作製した。これをコニカミノルタエムジー製ＤＲＹＰＲＯ７５２にトルク測定器（ＫＹＯＷＡ製、測定範囲２０ｋｇｆｍまで）を用いて、それぞれ１０サンプルを巻き取った。結果、表３に示すように、９２μｍ、８７μｍはトルク測定範囲を逸脱する値を示した。
表３
2005275196.tif 000005
【００２９】
また、ＪＩＳＺ０２００に準拠して、出荷条件で振動テストを行い損傷の程度を目視確認した。結果を表４に示しが、写真感光材料包装材料の総厚さが８２μｍ以下であると、トルク測定範囲であり、かつ損傷も少なかった。
表４
2005275196.tif 000006
【００３０】
また、写真感光材料包装材料は、最内層に設けられた遮光性物性と、滑剤と、酸化防止剤と、帯電防止剤とを含有するエチレン・α−オレフィン共重合体樹脂を主成分とする遮光性・滑性ポリオレフィン樹脂系フィルム層と、最外層に設けられたナイロンフィルム層と、遮光性・滑性ポリオレフィン樹脂系フィルム層とナイロンフィルム層との間に介在されたアルミニウム箔層とを有する写真感光材料包装材料であり、以下の遮光性・滑性ポリオレフィン樹脂系フィルムを用いることができる。
【００３１】
この写真感光材料包装材料に使用される樹脂は、メタロセン触媒を使用して、製造される。代表される樹脂としてはポリオレフィン系樹脂（高密度ポリエチレン（ＨＤＰＥ）、低密度ポリエチレン（ＬＤＰＥ）、直鎖状低密度ポリエチレン（ＬＬＤＰＥ）、ポリプロピレン（ＰＰ）等）が挙げられる。メタロセンとは、遷移金属を不飽和環状化合物で挟んだ構造の化合物をいい、Ｚｒ錯体とメチルアルミノキサン（ＭＡＯ）の組み合わせが知られている。
【００３２】
この触媒はＫａｍｉｎｓｋｙ触媒もしくはＫａｍｉｎｓｋｙ−ｓｉｎｎ触媒とも言われる。この様にメタロセン触媒を用いたフィルム樹脂材料をヒートシール層に用いる場合、この層の上に積層されるフレキシブル層としては熱可塑性フィルム、例えば各種ポリエチレン樹脂、エチレン共重合体樹脂、ポリプロピレン樹脂、プロピレン・α−オレフィン共重合体樹脂、ポリ塩化ビニル樹脂、ポリ塩化ビニリデン樹脂、ポリアミド樹脂、ポリカーボネート樹脂、ポリスチレン樹脂、ポリエステル樹脂などの公知のフィルム、及びこれらの変性樹脂フィルム又はこれらの一軸及び二軸延伸フィルム等が挙げられる。また、金属薄膜加工フィルム（代表的なものはアルミニウム真空蒸着フィルム）、セルロースアセテートフィルム、セロファン、再生セルロース、ポリビニルアルコール、合成紙、金属箔（代表例としてアルミニウム箔）、不織布、紙（未晒クラフト紙、半晒クラフト紙、晒クラフト紙、ヒネリ原紙、クルパック紙、デュオストレス紙、白板紙、写真用原紙、純白ロール紙、コート紙、模造紙、グラシン紙）等である。
【００３３】
これらのフレキシブルシートは、１種又は２種以上を組み合わせて用いることができる。これらのフレキシブルシートはヒートシール層より融点が１０℃以上高い事が好ましい。
【００３４】
これらフレキシブル層を積層する手段としては、用途に応じて各種の方法が適用される。例えば多層押し出しインフレーション法、押し出しラミネート法、ドライラミネート法等、コンバーテック１９９１．１，ラミネート初級講座（８）Ｐ１０〜１４，コンバーテック１９９０．５，ラミネート初級講座（３）Ｐ４０〜４８に記載されている加工方法、プラスチックの押し出し成形とその応用（株）誠文堂，Ｐ１３７〜１４７、プラスチックハンドブック、朝倉書店Ｐ７２７に記載されている方法により製造する事が可能である。ドライラミネーション法で積層する場合、使用する接着剤はコンバーテック１９９３．３，ラミネート初級講座（２３）Ｐ４０〜４８に記載されている中から必要に応じて選択することができる。この中でも写真性能にカブリ等の悪影響を与えない接着剤としてはエステル，ウレタン系が挙げられる。
【００３５】
メタロセン触媒を用い製造し、かつ低分子量ポリマー含有率３％以下の樹脂を用いて成形品を得るには通常の多数個取り射出成形によって製造すれば良く、射出成形方法は、特に限定されるものではなく、例えばホットランナー方式の通常の射出成形法や金型内真空射出成形法やスタックモールド方式等によってもよい。特に、ホットランナー方式が成形効率上好ましい。
【００３６】
この樹脂には必要に応じて各種添加剤を添加することができる。遮光用のカーボンブラックは写真性能へ悪影響を与えないようにするためには硫黄含有量が０．５重量％以下の物が好ましく、例えば市販品としてはなどが挙げられる。
【００３７】
添加量としては０．３重量％〜０．６重量％の範囲が好ましく、より好ましくは０．３５重量％〜０．４０重量％である。０．７重量％以上の場合はフィルム物性が弱くなり、好ましくなく、０．３重量％以下の場合は遮光性が不十分となり好ましくない。
【００３８】
この他に必要に応じて添加可能な添加剤を以下に示す。
【００３９】
滑剤
（１）シリコーン系滑剤；各種グレードのジメチルポリシロキサン（信越シリコーン、東レシリコーン）
（２）オレイン酸アミド滑剤；アーモスリップＣＰ（ライオン・アクゾ）、ニュートロン（日本精化）、ニュートロンＥ−１８（日本精化）、アマイドＯ（日東化学）、アルフロＥ−１０（日本油脂）、ダイヤミッドＯ−２００（日本化成）、ダイヤミッドＧ−２００（日本化成）等
（３）エルカ酸アミド系滑剤；アルフローＰ−１０（日本油脂）等
（４）ステアリン酸アミド系滑剤；アルフローＳ−１０（日本油脂）、ニュートロン２（日本精化）、ダイヤミッド２００ビス（日本化成）等
（５）ビス脂肪酸アミド系滑剤；ビスアマイド（日本化成）、ダイヤミッド２００ビス（日本化成）、アーモワックスＥＢＳ（ライオン・アクゾ）等
（６）アルキルアミン系滑剤；エレクトロストリッパーＴＳ−２（花王石鹸）等（７）炭化水素系滑剤；流動パラフィン、天然パラフィン、マイクロワックス、合成パラフィン、ポリエチレンワックス、ポリプロピレンワックス、塩素化炭化水素、フルオロカーボン
（８）脂肪酸系滑剤；高級脂肪酸（Ｃ１２以上が好ましい）、オキシ脂肪酸
（９）エステル系滑剤；脂肪酸の低級アルコールエステル、脂肪酸の多価アルコールエステル、脂肪酸のポリグリコールエステル、脂肪酸の樹脂アルコールエステル
（１０）アルコール系滑剤；多価アルコール、ポリグリコール、ポリグリセロール
（１１）金属石けん；ラウリン酸、ステアリン酸、リシノール酸、ナフテン酸、オレイン酸等の高級脂肪酸とＬｉ、Ｍｇ、Ｃａ、Ｓｒ、Ｂａ、Ｚｎ、Ｃｄ、Ａｌ、Ｓｎ、Ｐｂ等の金属との化合物又、導電性物質を、静電気故障等を防止するために添加することが好ましい。
【００４０】
この導電性物質の代表例を以下に示す。
１）非イオン界面活性剤（代表的成分ポリオキシエチレングリコール類）
２）アニオン界面活性剤（代表的成分ポリオキシエチレングリコール類）
３）陽イオン界面活性剤（代表的成分第４級アンモニウム塩）
４）両性界面活性剤５）アルキルアミン誘導体
６）脂肪酸誘導体
７）各種滑剤
８）カーボンブラック、グラファイト
９）金属表面被覆顔料
１０）金属粉末、金属フレーク
１１）炭素繊維
１２）金属繊維
１３）ウィスカー（チタン酸カリウム、窒化アルミナ、アルミナ）
前記非イオン界面活性剤の代表例を以下に示す。
【００４１】
ポリエチレングリコール脂肪酸エステル、ポリオキシエチレンソルビタン脂肪酸エステル、ポリオキシエチレン脂肪族アルコールエーテル、ポリオキシエチレンアルキルフェニルエーテル、ポリオキシエチレングリセリン脂肪酸エステル、ポリオキシエチレン脂肪族アミン、ソルビタンモノ脂肪酸エステル、脂肪酸ペンタエリスリット、脂肪アルコールのエチレンオキサイド付加物、脂肪酸のエチレンオキサイド付加物、脂肪酸アミノまたは脂肪酸アミドのエチレンオキサイド付加物、アルキルフェノールのエチレンオキサイド付加物、アルキルナフトールのエチレンオキサイド付加物、多価アルコールの部分的脂肪酸エステルのエチレンオキサイド付加物、その他特公昭６３−２６６９７号公報１２０頁記載の各種非イオン帯電防止剤等。
【００４２】
前記アニオン界面活性剤の代表例を以下に示す。
【００４３】
リシノレイン酸硫酸エステルソーダ塩、各種脂肪酸金属塩、シリノレイン酸エステル硫酸エステルソーダ塩、硫酸化オレイン酸エチルアニリン、オレフィンの硫酸エステル塩類、オレイルアルコール硫酸エステルソーダ塩、アルキル硫酸エステル塩、脂肪酸エチルスルフォン酸塩、アルキルスルフォン酸塩、アルキルナフタレンスルフォン酸塩、アルキルベンゼンスルフォン酸塩、コハク酸エステルスルフォン酸塩、リン酸エステル塩前記陽イオン界面活性剤の代表例を以下に示す。
【００４４】
第１級アミン塩、第３級アミン塩、第４級アンモニウム塩、ピリジニウム誘導体前記両性界面活性剤の代表例を以下に示す。
【００４５】
カルボン酸誘導体、イミダゾリン誘導体、ベタイン誘導体酸化防止剤を、フィッシュアイやブツ（固まり状の不均一故障）の発生を防止するために添加することが好ましい。この酸化防止剤の代表例を以下に示す。
（イ）フェノール系酸化防止剤６−ｔ−ブチル−３−メチルフェノール誘導体、２，６−ジ−ｔ−ブチル−Ｐ−クレゾール、ｔ−ブチルフェノール、２，２′−メチレンビス（４−エチル−６−ｔ−ブチルフェノール）、４，４′−ブチリデンビス（６−ｔ−ブチル−ｍ−クレゾール）、４，４′−チオビス（６−ｔ−ブチル−ｍ−クレゾール）、４，４−ジヒドロキシジフェニルシクロヘキサン、アルキル化ビスフェノール、スチレン化フェノール、２，６−ジ−ｔ−ブチル−４−メチルフェノール、ｎ−オクタデシル−３−（３′，５′−ジ−ｔ−ブチル−４′−ヒドロキシフェニル）プロピオネート、２，２′−メチレンビス（４−メチル−６−ｔ−ブチルフェノール）、４，４′−チオビス（３−メチル−６−ｔ−ブチルフェノール）、４，４′−ブチリデンビス（３−メチル−６−ｔ−ブチルフェノール）、ステアリル−β（３，５−ジ−４−ブチル−４−ヒドロキシフェニル）プロピオネート、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス（メチレン−３−（３′，５′−ジ−ｔ−ブチル−４′−ヒドロキシフェニル）プロピオネート）メタン（ロ）ケトンアミン縮合系酸化防止剤６−エトキシ−２，２，４−トリメチル−１，２−ジヒドロキノリン、２，２，４−トリメチル−１，２−ジヒドロキノリンの重合物、トリメチルジヒドロキノリン誘導体（ハ）アリルアミン系酸化防止剤フェニル−α−ナフチルアミン、Ｎ−フェニル−β−ナフチルアミン、Ｎ−フェニル−Ｎ′−イソプロピル−Ｐ−フェニレンジアミン、Ｎ，Ｎ′−ジフェニル−Ｐ−フェニレンジアミン、Ｎ，Ｎ′−ジ−β−ナフチル−Ｐ−フェニレンジアミン、Ｎ−（３′−ヒドロキシブチリデン）−１−ナフチルアミン（ニ）イミダゾール系酸化防止剤２−メルカプトベンツイミダゾール、２−メルカプトベンツイミダゾールの亜鉛塩、２−メルカプトメチルベンツイミダゾール（ホ）ホスファイト系酸化防止剤アルキル化アリルホスファイト、ジフェニルイソデシルフォスファイト、トリス（ノニルフェニル）ホスファイト亜リン酸ソーダ、トリノニルフェニルフォスファイト、トリフェニルフォスファイト（ヘ）チオ尿素系酸化防止剤チオ尿素誘導体、１，３−ビス（ジメチルアミノプロピル）−２−チオ尿素（ト）その他空気酸化に有用な酸化防止剤チオジプロピオン酸ジラウリル代表的な市販酸化防止剤を以下に示す。
（１）フェノール系酸化防止剤；ＳＵＭＩＬＩＺＥＲ  ＢＨＴ（住友）、ＩＲＧＡＮＯＸ  １０７６（チバガイギー）、ＭＡＲＫ  ＡＯ−５０（アデカ・アーガス）、ＳＵＭＩＬＩＺＥＲ  ＢＰ−７６（住友）、ＴＯＭＩＮＯＸ  ＳＳ（吉富）、ＩＲＧＡＮＯＸ  ５６５（チバガイギー）、ＮＯＮＯＸ  ＷＳＰ（ＩＣＩ）、ＳＡＮＴＯＮＯＸ（Ｍｏｎｓａｎｔｏ）、ＳＵＭＩＬＩＺＥＲ  ＷＸＲ（住友）、ＡＮＴＡＧＥＣＲＹＳＴＡＬ（川口）、ＩＲＧＡＮＯＸ  １０３５（チバガイギー）、ＡＮＴＡＧＥ  Ｗ−４００（川口）、ＮＯＣＬＩＺＥＲ  ＮＳ−６（大内新興）、ＩＲＧＡＮＯＸ  １４２５  ＷＬ（チバガイギー）、ＭＡＲＫ  ＡＯ−８０（アデカ・アーガス）、ＳＵＭＩＬＩＺＥＲ  ＧＡ−８０（住友）、ＴＯＰＡＮＯＬＣＡ（ＩＣＩ）、ＭＡＲＫ  ＡＯ−３０（アデカ・アーガス）、ＭＡＲＫ  ＡＯ−２０（アデカ・アーガス）、ＩＲＧＡＮＯＸ  ３１１４（チバガイギー）、ＭＡＲＫ  ＡＯ−３３０（アデカ・アーガス）、ＩＲＧＡＮＯＸ  １３３０（チバガイギー）、ＣＹＡＮＯＸ  １７９０（ＡＣＣ）、ＩＲＧＡＮＯＸ  １０１０（チバガイギー）、ＭＡＲＫ  ＡＯ−６０（アデカ・アーガス）、ＳＵＭＩＬＩＺＥＲ  ＢＰ−１０１（住友）、ＴＯ−ＭＩＮＯＸ  ＴＴ（吉富）
（２）燐系酸化防止剤；ＩＲＧＡＦＯＳ  １６８（チバガイギー）、ＭＡＲＫ  ２１１２（アデカ・アーガス）、ＷＥＳＴＯＮ  ６１８（ボルグワーナー）、ＭＡＲＫ  ＰＥＰ−８（アデカ・アーガス）、ＵＬＴＲＡＮＯＸ  ６２６（ボルグ・ワーナー）、ＭＡＲＫ  ＰＥＰ−２４Ｇ（アデカ・アーガス）、ＭＡＲＫ  ＰＥＰ−３６（アデカ・アーガス）、ＨＣＡ（三光）
（３）チオエーテル系酸化防止剤；ＤＬＴＤＰ“ＹＯＳＨＩＴＯＭＩ”（吉富）、ＳＵＭＩＬＩＺＥＲ  ＴＰＬ（住友）、ＡＮＴＩＯＸ  Ｌ（日油）、ＤＭＴＤ“ＹＯＳＨＩＴＯＭＩ”（吉富）、ＳＵＭＩＬＩＺＥＲ  ＴＰＭ（住友）、ＡＮＴＩＯＸ  Ｍ（日油）、ＤＳＴＰ“ＹＯＳＨＩＴＯＭＩ”（吉富）、ＳＵＭＩＬＩＺＥＲ  ＴＰＳ（住友）、ＡＮＴＩＯＸ  Ｓ（日油）、ＳＥＥＮＯＸ  ４１２Ｓ（シプロ）、ＭＡＲＫ  ＡＯ−４１２  Ｓ（アデカ・アーガス）、ＳＵＭＩＬＩＺＥＲ  ＴＰ−Ｄ（住友）、ＭＡＲＫ  ＡＯ−２３（アデカ・アーガス）、ＳＡＮＤＳＴＡＢＰ−ＥＰＱ（サンド）、ＩＲＧＡＦＯＳ  Ｐ−ＥＰＱ  ＦＦ（チバガイギー）、ＩＲＧＡＮＯＸ  １２２２（チバガイギー）、ＭＡＲＫ  ３２９Ｋ（アデカ・アーガス）、ＷＥＳ  ＴＯＮ３９９（ボルグ・ワーナー）、ＭＡＲＫ  ２６０（アデカ・アーガス）、ＭＡＲＫ  ５２２Ａ（アデカ・アーガス）
（４）金属不活性化剤ＮＡＵＧＡＲＤ  ＸＬ−１（ユニロイヤル）、ＭＡＲＫ  ＣＤＡ−１（アデカ・アーガス）、ＭＡＲＫＣＤＡ−６（アデカ・アーガス）、ＬＲＧＡＮＯＸ  ＭＤ−１０２４（チバガイギー）、ＣＵ−ＮＯＸ（三井東圧）特に好ましい酸化防止剤はフェノール系の酸化防止剤であり、市販品としてはチバガイギー社のイルガノックス各種と住友化学（株）のＳｕｍｉｌｉｚｅｒ  ＢＨＴ，Ｓｕｍｉｌｉｚｅｒ  ＢＨ−７６，Ｓｕｍｉｌｉｚｅｒ  ＷＸ−Ｒ，Ｓｕｍｉｌｉｚｅｒ  ＢＰ−１０１等である。
【００４６】
また、２，６−ジ−ｔブチル−ｐ−クレゾール（ＢＨＴ）、低揮発性の高分子量フェノール型酸化防止剤（商品名  Ｉｒｇａｎｏｘ  １０１０，Ｉｒｇａｎｏｘ  １０７６，Ｔｏｐａｎｏｌ  ＣＡ，Ｉｏｎｏｘ  ３３０等）、ジラウリルチオジプロピオネート、ジステアリルチオプロピオネート、ジステアリルチオプロピオネート、ジアルキルフォスフェート等の１種以上、特に２種以上を併用するのが効果的である。
【００４７】
その他プラスチックデータハンドブック（ＫＫ工業調査会発行）の７９４〜７９９ページに開示された各種酸化防止剤やプラスチック添加剤データー集（ＫＫ化学工業社）の３２７〜３２９ページに開示された各種酸化防止剤やＰＬＡＳＴＩＣＳ  ＡＧＥ  ＥＮＣＹＣＬＯＰＥＤＩＡ進歩編  １９８６（ＫＫプラスチック・エージ）の２１１〜２１２ページに開示された各種酸化防止剤等を選択して用いることが可能である。
【００４８】
これら添加剤の添加量としては、滑り剤の場合０．５重量％〜３．０重量％であり、３重量％を越すと分散、不良、浸み出し等膜表面物性が変化し、０．４重量％以下の場合は効果がなくなる。
【００４９】
帯電防止剤の場合２．０重量％〜４．０重量％であり、４．０重量％を越すとヒートシール、フィルムの滑り性に悪影響が出易くなる。１．９重量％以下の場合は帯電防止効果が無くなる。
【００５０】
酸化防止剤の場合は０．０１重量％〜１．０重量％であり、１．０重量％を越えると写真性能にカブリや感光度の増減故障の異常が発生する場合があり、０．０１重量％以下では効果が殆どない。酸化防止剤はフィッシュアイやブツが発生しない最少量を添加するようにすることが好ましい。
【００５１】
分散剤としては、燐酸エステル、アルキルサルフェート、高級アルコール、ポリエチレンオキサイド、高級脂肪酸塩、スルホ琥珀酸、スルホ琥珀酸エステル、公知の界面活性剤等及びこれらの塩があり、また、陰性有機基（例えば−ＣＯＯＨ）を有する重合体分散剤の塩を使用することも出来る。これらの分散剤は１種類のみで用いても、或いは２種類以上を併用してもよい。
【産業上の利用可能性】
【００５２】
このレイフィルム等の写真感光材料の包装に用いる写真感光材料包装材料及び写真感光材料包装体に適用でき、剛性が高く、しかも引き抜きがよいものである。
【図面の簡単な説明】
【００５３】
【図１】写真感光材料包装材料の層構成を示す図である。
【図２】写真感光材料包装体の断面図である。
【図３】トレー状の保護部材の斜視図である。
【図４】防湿遮光袋の平面図である。
【図５】写真感光材料包装体からシート状熱現像写真感光材料を取り出す状態を示す図である。
【図６】実施例１の写真感光材料包装材料の層構成を示す図である。
【図７】実施例２の写真感光材料包装材料の層構成を示す図である。
【符号の説明】
【００５４】
１  写真感光材料包装材料
１１  遮光性・滑性ポリオレフィン樹脂系フィルム層
１２  ナイロンフィルム層
１３  アルミニウム箔層
２０  写真感光材料包装体
２１  防湿遮光袋
２２  シート状熱現像写真感光材料
２３  トレー状の保護部材
２３ａ  トレー状の保護部材２３の保護壁
２３ｂ  トレー状の保護部材２３の保護部材本体
【図１】
2005275196.tif 000007
【図２】
2005275196.tif 000008
【図３】
2005275196.tif 000009
【図４】
2005275196.tif 000010
【図５】
2005275196.tif 000011
【図６】
2005275196.tif 000012
【図７】
2005275196.tif 000013